(57)【特許請求の範囲】
【請求項１】
発光部材と色変換部材とを光取り出し方向に順次配設した表示素子において、
発光部材が、青色発光成分（Ｂ）および赤色発光成分（Ｒ）を含み、この青色発光成分の赤色発光成分に対する輝度の比（（Ｂ）：（Ｒ））が、２０：１〜１：１であり、かつ色変換部材の光取り出し側にカラーフィルタを配設してなることを特徴とする表示素子。
【請求項２】
前記発光部材が、青色発光成分（Ｂ）および赤色発光成分（Ｒ）を混合して互いに分散させてなるものである請求項１記載の表示素子。
【請求項３】
前記発光部材が、青色発光成分（Ｂ）を含む層と赤色発光成分（Ｒ）を含む層とを積層または貼合せてなる請求項１記載の表示素子。
【請求項４】
前記発光部材に含まれる青色発光成分（Ｂ）および赤色発光成分（Ｒ）が、それぞれ青色発光をする有機電界発光素子および赤色発光をする有機電界発光素子である請求項１〜３のいずれか１項記載の表示素子。
【請求項５】
前記発光部材が、一対の電極間に挟持されてなる請求項４記載の表示素子。
【請求項６】
前記青色発光成分（Ｂ）および赤色発光成分（Ｒ）の発光のピーク波長が、それぞれ４５０〜５００ｎｍおよび５８０〜７００ｎｍである請求項１〜５のいずれか１項記載の表示素子。
【発明の詳細な説明】
【０００１】
【発明の属する技術分野】
本発明は、多色発光装置に関する。さらに詳しくは、民生用、工業用の表示機器、カラーディスプレイ等に好適に用いられる表示素子に関する。
【０００２】
【従来の技術】
有機電界発光素子（以下有機ＥＬ素子という）を用いて、テレビ等のカラー表示素子を作る為には、青・緑・赤色の光の三原色を発光する画素をつくる必要がある。
その為の手法としては、図４に示すように大別して以下の二つの方法がある。▲１▼三原色が全て含まれている白色発光からカラーフィルタを用いて青・緑・赤色をそれぞれ取り出す方法（白色法）
この方法は図４（ａ）に示す積層型と図４（ｂ）に示す混合型とがある。
▲２▼青・緑・赤色のそれぞれの発光素子を画面上に配列する方法（三色配列法）（図４（ｃ））
しかし、有機ＥＬ素子は赤色発光が難しく、他の緑色，青色と同程度の発光効率，半減寿命を有する赤色発光有機ＥＬ素子は未だ得られていない。その為▲２▼の三色配列法においても優れた赤色発光材料の開発が課題として残っている。
また、▲１▼の白色法も、赤色発光成分が必要であり、各色発光素子を積層するにしても、各色の発光材料を混合して互いに分散させるにしても、やはり優れた赤色発光材料が必要である。
【０００３】
一方、上記２つのカラー化方法の他に色変換法が知られている（図４（ｄ））。これは所定の波長の光を蛍光色素に照射することにより蛍光色素を励起し、より長波長の光に変換するという方法である。これを用いて青色発光をより長波長の緑色、赤色に変換する方法が知られている。
しかし、青色を赤色に変換するにはエネルギーの差が大きく、変換効率が青色から緑色に変換する場合に比べて低いという問題があった。
【０００４】
【発明が解決しようとする課題】
本発明は、上述の問題に鑑みなされたものであり、赤色変換効率を向上させ、高効率の三原色発光を可能とする表示素子を提供することを目的とする。
【０００５】
【課題を解決するための手段】
上記目的を達成するため、本発明によれば、
発光部材と色変換部材とを光取り出し方向に順次配設した表示素子において、発光部材が、青色発光成分（Ｂ）および赤色発光成分（Ｒ）を含み、この青色発光成分の赤色発光成分に対する輝度の比（（Ｂ）：（Ｒ））が、２０：１〜１：１であり、かつ色変換部材の光取り出し側にカラーフィルタを配設してなることを特徴とする表示素子が提供される。
【０００６】
また、その好ましい態様として、前記発光部材が、青色発光成分（Ｂ）および赤色発光成分（Ｒ）を混合して互いに分散させてなるものである請求項１記載の表示素子が提供される。
【０００７】
また、その好ましい態様として、前記発光部材が、青色発光成分（Ｂ）を含む層と赤色発光成分（Ｒ）を含む層とを積層または貼合せてなる表示素子が提供される。
【０００８】
また、その好ましい態様として、前記発光部材に含まれる青色発光成分（Ｂ）および赤色発光成分（Ｒ）が、それぞれ青色発光をする有機電界発光素子および赤色発光をする有機電界発光素子である表示素子が提供される。
【０００９】
また、その好ましい態様として、前記発光部材が、一対の電極間に挟持されてなる表示素子が提供される。
【００１０】
さらに、その好ましい態様として、前記青色発光成分（Ｂ）および赤色発光成分（Ｒ）の発光のピーク波長が、それぞれ４４０〜５００ｎｍおよび５８０〜６６０ｎｍである表示素子が提供される。
【００１１】
【本発明の実施の形態】
以下、本発明の実施の形態を図面を参照しつつ具体的に説明する。
図１は、本発明の表示素子の一実施の形態を模式的に示す断面図である。
図２は、本発明の表示素子の一実施例を模式的に示す断面図である。
Ｉ．表示素子の構成
図１に示すように本発明の表示素子は、その輝度の比（（Ｒ）：（Ｂ））が２０：１〜１：１である青色発光成分（Ｂ）１１および赤色発光成分（Ｒ）１２を含む発光部材１と、色変換部材２と、カラーフィルタ３とを光取り出し方向に順次配設してなる。
以下、構成要素ごとに具体的に説明する。
１．発光部材
本発明に用いられる発光部材１は、所定の輝度比を有する青色発光成分（Ｂ）１１および赤色発光成分（Ｒ）１２を含むものである。
このような発光部材１としては、たとえば発光層を含む有機物層を構成要素とする有機ＥＬ素子を挙げることができる。他の発光部材としては、無機ＥＬ、ＬＥＤ等が挙げられる。
以下、有機ＥＬ素子を例にとって説明する。
（１）有機ＥＬ素子
本発明に用いられる有機ＥＬ素子においては、有機物層として、再結合領域および発光領域を少なくとも有するものが用いられる。この再結合領域および発光領域は、通常発光層に存在するため、本発明においては、有機物層として発光層のみを用いてもよいが、必要に応じ、発光層以外に、たとえば正孔注入層，電子注入層，有機半導体層，電子障壁層，付着改善層なども用いることができる。
【００１２】
次に本発明に用いられる有機ＥＬ素子の代表的な構成例を示す。もちろん、これに限定されるものではない。
（１）透明電極（陽極）／発光層／電極（陰極）
（２）透明電極（陽極）／正孔注入層／発光層／電極（陰極）
（３）透明電極（陽極）／発光層／電子注入層／電極（陰極）
（４）透明電極（陽極）／正孔注入層／発光層／電子注入層／電極（陰極）
（５）陽極／有機半導体層／発光層／陰極
（６）陽極／有機半導体層／電子障壁層／発光層／陰極
（７）陽極／正孔注入層／発光層／付着改善層／陰極
などの構造を挙げることができる。
これらの中で、通常（４）の構成が好ましく用いられる。
この発光層中に青色発光成分（Ｂ）と赤色発光成分（Ｒ）とを含んでいる。
▲１▼発光層
（ｉ）青色発光成分（Ｂ）
本発明に用いられる青色発光成分（Ｂ）とは、固体状態で、好ましくは４５０〜５００ｎｍ、さらに好ましくは４５０〜４８０ｎｍの蛍光ピークを有する有機化合物を意味する。
青色発光成分に用いる有機化合物は、特に限定されず、例えば特開平３−２３１９７０号公報あるいは国際公開特許ＷＯ９２／０５１３１号公報、特願平５−１７０３５４号明細書、特願平５−１２９４３８号明細書に記載されている有機化合物の中で、上記青色発光成分の蛍光条件を満足するものが挙げられる。好ましいものとしては、特開平３−２３１９７０号公報、国際公開特許ＷＯ９２／０５１３１号公報、特願平５−１７０３４５号明細書に記載されている上記青色発光成分の蛍光条件を満たすものと、特願平５−１２９４３８号明細書に記載されている適当な化合物との組合せ、さらには後述する正孔注入輸送層に用いる化合物のなかで、上記青色発光成分の蛍光条件を満足するものを挙げることができる。次に、特開平３−２３１９７０号公報、国際公開特許ＷＯ９２／０５１３１号公報に記載されている上記青色発光成分の蛍光条件を満たす化合物としては、前記一般式（Ｉ）
【００１３】
【化１】
0003828980.tif 000002
【００１４】
［式中、Ｒ1 〜Ｒ4 は、それぞれ水素原子，炭素数１〜６のアルキル基，炭素数１〜６のアルコキシ基，炭素数７〜１８のアラルキル基，置換もしくは無置換の炭素数６〜１８のアリール基，置換もしくは無置換の芳香族複素環式基，置換もしくは無置換のシクロヘキシル基，置換もしくは無置換の炭素数６〜１８のアリールオキシ基，置換もしくは無置換のピリジル基を示す。ここで、置換基は炭素数１〜６のアルキル基，炭素数１〜６のアルコキシ基，炭素数７〜１８のアラルキル基，炭素数６〜１８のアリールオキシ基，炭素数１〜６のアシル基，炭素数１〜６のアシルオキシ基，カルボキシル基，スチリル基，炭素数６〜２０のアリールカルボニル基，炭素数６〜２０のアリールオキシカルボニル基，炭素数１〜６のアルコキシカルボニル基，ビニル基，アニリノカルボニル基，カルバモイル基，フェニル基，ニトロ基，水酸基あるいはハロゲン原子を示す。これらの置換基は単一でも複数でもよい。また、Ｒ1 〜Ｒ4 は同一でも、また互いに異なっていてもよく、Ｒ1 とＲ2 及びＲ3 とＲ4 は互いに置換している基と結合して、置換もしくは無置換の飽和又は不飽和の五員環あるいは置換もしくは無置換の飽和又は不飽和の六員環を形成してもよい。Ａｒは置換もしくは無置換の炭素数６〜２０のアリーレン基を表し、単一置換されていても、複数置換されていてもよく、また結合部位は、オルト，パラ，メタいずれでもよい。なお、置換基は前記と同じである。また、アリーレン基の置換基同士が結合して、置換もしくは無置換の飽和又は不飽和の五員環あるいは置換もしくは無置換の飽和又は不飽和の六員環を形成してもよい。但し、Ａｒが無置換フェニレンの場合、Ｒ1 〜Ｒ4 は、それぞれ炭素数１〜６のアルコキシ基，炭素数７〜１８のアラルキル基，置換もしくは無置換のナフチル基，ビフェニル基，シクロヘキシル基，アリールオキシ基より選ばれたものである。］で表されるジスチリルアリレーン系化合物，一般式（II）
Ａ−Ｑ−Ｂ          ・・・（II）
［式中、Ａ及びＢは、それぞれ上記一般式（Ｉ）で表される化合物から１つの水素原子を除いた一価基を示し、同一であっても異なってもよい。また、Ｑは共役系を切る二価基を示す。］で表される芳香族メチリディン化合物及び一般式（II）
【００１５】
【化２】
0003828980.tif 000003
【００１６】
［式中、Ａ1 は置換もしくは無置換の炭素数６〜２０のアリーレン基又は二価の芳香族複素環式基を示す。結合位置はオルト，メタ，パラのいずれでもよい。Ａ2 は置換もしくは無置換の炭素数６〜２０のアリール基又は一価の芳香族複素環式基を示す。Ｒ5 及びＲ6 は、それぞれ水素原子，置換もしくは無置換の炭素数６〜２０のアリール基，シクロヘキシル基，一価の芳香族複素環式基，炭素数１〜１０のアルキル基，炭素数７〜２０のアラルキル基又は炭素数１〜１０のアルコキシ基を示す。なお、Ｒ5 ，Ｒ6 は同一でも異なってもよい。ここで、置換基とは、アルキル基，アリールオキシ基，アミノ基又はこれらの基を有するもしくは有しないフェニル基であり、該置換基は単一でも複数でもよい。Ｒ5 の各置換基はＡ1 と結合して、飽和もしくは不飽和の五員環又は六員環を形成してもよく、同様にＲ6 の各置換基はＡ2 と結合して、飽和もしくは不飽和の五員環又は六員環を形成してもよい。また、Ｑ1 は前記と同じである。］で表される芳香族メチリディン化合物が挙げられる。
【００１７】
ここで、一般式（Ｉ）中のＲ1 〜Ｒ4 は前述の如く同一でも異なってもよく、それぞれ水素原子，炭素数１〜６のアルキル基（メチル基，エチル基，ｎ−プロピル基，イソプロピル基，ｎ−ブチル基，イソブチル基，ｓｅｃ−ブチル基，ｔｅｒｔ−ブチル基，イソペンチル基，ｔ−ペンチル基，ネオペンチル基，イソヘキシル基），炭素数１〜６のアルコキシ基（メトキシ基，エトキシ基，プロポキシ基，ブトキシ基等），炭素数１〜８のアラルキル基（ベンジル基，フェネチル基等，炭素数６〜１８のアリール基（フェニル基，ビフェニル基，ナフチル基等），シクロヘキシル基，芳香族複素環式基（ビリジル基，キノリル基），炭素数６〜８のアリールオキシ基（フェノキシ基，ビフェニルオキシ基，ナフチルオキシ基等）を示す。
【００１８】
また、Ｒ1 〜Ｒ4 は、これらに置換基の結合したものでもよい。即ち、Ｒ1 〜Ｒ4 はそれぞれ置換基含有フェニル基，置換基含有アラルキル基，置換基含有シクロヘキシル基，置換基含有ビフェニル基，置換基含有ナフチル基を示す。ここで、置換基は炭素数１〜６のアルキル基，炭素数１〜６のアルコキシ基，炭素数７〜１８のアラルキル基，炭素数６〜１８のアリールオキシ基，炭素数１〜６のアシル基，炭素数１〜６のアシルオキシ基，カルボキシル基，スチリル基，炭素数６〜２０のアリールカルボニル基，炭素数６〜２０のアリールオキシカルボニル基，炭素数１〜６のアルコキシカルボニル基，ビニル基，アニリノカルボニル基，カルバモイル基，フェニル基，ニトロ基，水酸基あるいはハロゲン原子であり、複数置換されていてもよい。したがって、例えば、置換基含有アラルキル基は、アルキル基置換アラルキル基（メチルベンジル基，メチルフェネチル基等），アルコキシ基置換アラルキル基（メトキシベンジル基，エトキシフェネチル基等），アリールオキシ基置換アラルキル基（フェノキシベンジル基，ナフチルオキシフェネチル基等），フェニル基置換アラルキル基（フェニルフェネチル基等）、上記置換基含有フェニル基は、アルキル基置換フェニル基（トリル基，ジメチルフェニル基，エチルフェニル基など）、アルコキシ基置換フェニル基（メトキシフェニル基，エトキシフェニル基など）アリールオキシ基置換フェニル基（フェノキシフェニル基，ナフチルオキシフェニル基等）あるいはフェニル基置換フェニル基（つまり、ビフェニリル基）である。また、置換基含有シクロヘキシル基は、アルキル基置換シクロヘキシル基（メチルシクロヘキシル基，ジメチルシクロヘキシル基，エチルシクロヘキシル基等），アルコキシ基置換シクロヘキシル基（メトキシシクロヘキシル基，エトキシシクロヘキシル基等）あるいはアリールオキシ基置換シクロヘキシル基（フェノキシシクロヘキシル基，ナフチルオキシシクロヘキシル基），フェニル基置換シクロヘキシル基（フェニルシクロヘキシル基）である。置換基含有ナフチル基は、アルキル基置換ナフチル基（メチルナフチル基，ジメチルナフチル基等），アルコキシ基置換ナフチル基（メトキシナフチル基，エトキシナフチル基等）あるいはアリールオキシ基置換ナフチル基（フェノキシナフチル基，ナフチルオキシナフチル基），フェニル基置換ナフチル基（フェニルナフチル基）である。
【００１９】
上記Ｒ1 〜Ｒ4 としては、上述したもののうち、それぞれ炭素数１〜６のアルキル基，アリールオキシ基，フェニル基，ナフチル基，ビフェニル基，シクロヘキシル基が好ましい。これらは置換あるいは無置換のいずれでもよい。また、Ｒ1 〜Ｒ4 は同一でも、また互いに異なっていてもよく、Ｒ1 とＲ2 及びＲ3 とＲ4 は互いに置換している基と結合して、置換もしくは無置換の飽和又は不飽和の五員環あるいは置換もしくは無置換の飽和又は不飽和の六員環を形成してもよい。
【００２０】
一方、一般式（Ｉ）中のＡｒは置換もしくは無置換の炭素数６〜２０のアリーレン基を表し、置換もしくは無置換のフェニレン基，ビフェニレン基，ｐ−テルフェニレン基，ナフチレン基，ターフェニレン基，ナフタレンジイル基，アントラセンジイル基，フェナントレンジイル基，フェナレンジイル基等のアリーレン基であり、無置換でも置換されていてもよい。又、メチリディン（＝Ｃ＝ＣＨ−）の結合位置はオルト，メタ，パラ等どこでもよい。但し、Ａｒが無置換フェニレンの場合、Ｒ1 〜Ｒ4 は炭素数１〜６のアルコキシ基，炭素数７〜１８のアラルキル基，置換あるいは無置換のナフチル基，ビフェニル基，シクロヘキシル基，アリールオキシ基より選ばれたものである。置換基はアルキル基（メチル基，エチル基，ｎ−プロピル基，イソプロピル基，ｎ−ブチル基，イソブチル基，ｓｅｃ−ブチル基，ｔ−ブチル基，イソペンチル基，ｔ−ペンチル基，ネオペンチル基，イソヘキシル基等），アルコキシ基（メトキシ基，エトキシ基，プロポキシ基，イソプロポキシ基，ブチルオキシ基，イソブチルオキシ基，ｓｅｃ −ブチルオキシ基，ｔ−ブチルオキシ基，イソペンチルオキシ基，ｔ−ペンチルオキシ基），アリールオキシ基，（フェノキシ基，ナフチルオキシ基等），アシル基（ホルミル基，アセチル基，プロピオニル基，ブチリル基等），アシルオキシ基，アラルキル基（ベンジル基，フェネチル基等），フェニル基，水酸基，カルボキシル基，アニリノカルボニル基，カルバモイル基，アリールオキシカルボニル基，メトキシカルボニル基，エトキシカルボニル基，ブトキシカルボニル基，ニトロ基，ハロゲン原子であり、単一置換でも複数置換されていてもよい。
【００２１】
前記一般式（Ｉ）で表されるメチリディン芳香族化合物は、１分子中に２つのメチリディン（＝Ｃ＝ＣＨ−）基を有し、このメチリディン基の幾何異性によって、４通りの組合せ、すなわち、シス−シス，トランス−シス，シス−トランス及びトランス−トランスの組合せがある。本発明に用いられるＥＬ素子における青色発光成分は、それらのいずれのものであってもよいし、幾何異性体の混合したものでもよい。特に好ましくは、全てトランス体のものである。また、上記置換基は、置換基の間で結合し、置換、無置換の飽和もしくは不飽和の五員環又は六員環を形成してもよい。
【００２２】
一般式（II）におけるＡ及びＢは、それぞれ上記一般式（Ｉ）で表される化合物から１つの水素原子を除いた一価基を示し、同一であっても異なってもよいものである。ここで、一般式（II）におけるＱは共役系を切る二価基を示す。ここで、共役とは、π電子の非極在性によるもので、共役二重結合あるいは不対電子又は孤立電子対によるものも含む。Ｑの具体例としては、
【００２３】
【化３】
0003828980.tif 000004
【００２４】
が挙げられる。このように共役系を切る二価の基を用いる理由は、上記で示されるＡあるはＢ（即ち、一般式（Ｉ）の化合物）を、単独で本発明の有機ＥＬ素子として用いた場合に得られるＥＬ発光色と、一般式（II）で表される化合物を本発明の有機ＥＬ素子として用いた場合に得られるＥＬ発光色とが変わらぬようにするためである。つまり、一般式（Ｉ）又は一般式（II）で表される青色発光成分が、短波長化あるいは長波長化したりすることはないようにするためである。また、共役系を切り二価基で接続するとガラス転移温度（Ｔｇ）は、上昇することが確認でき、均一なピンホールフリーの微結晶あるいはアモルファス性薄膜が得られることができ、発光均一性を向上させている。更に、共役系を切る二価基で結合していることにより、ＥＬ発光が長波長化することなく、また、合成あるいは精製が容易にできる長所を備えている。
【００２５】
また、一般式（III）中のＡ1は置換もしくは無置換の炭素数６〜２０のアリーレン基又は二価の芳香族複素環式基，Ａ2 は置換もしくは無置換の炭素数６〜２０のアリール基（フェニル基，ビフェニル基，ナフチル基等）又は一価の芳香族複素環式基を示す。Ｒ5 及びＲ6 は、それぞれ水素原子，置換もしくは無置換の炭素数６〜２０のアリール基，シクロヘキシル基，一価の芳香族複素環式基，炭素数１〜１０のアルキル基（メチル基，エチル基，ｎ−プロピル基，イソプロピル基，ｎ−ブチル基，イソブチル基，ｓｅｃ −ブチル基，tert−ブチル基，イソペンチル基，ｔ−ペンチル基，ネオペンチル基，イソヘキシル基等），炭素数７〜２０のアラルキル基（ベンジル基，フェネチル基等）又は炭素数１〜１０のアルコキシ基（メトキシ基，エトキシ基，プロポキシ基，ブトキシ基等）を示す。なお、Ｒ5 ，Ｒ6 は同一でも異なってもよい。ここで、置換基とは、アルキル基，アリールオキシ基，アミノ基又はこれらの基を有するもしくは有しないフェニル基であり、該置換基は単一でも複数でもよい。Ｒ5 の各置換基はＡ1 と結合して、飽和もしくは不飽和の五員環又は六員環を形成してもよく、同様にＲ6 の各置換基はＡ2 と結合して、飽和もしくは不飽和の五員環又は六員環を形成してもよい。また、Ｑは、上記と同様に共役を切る二価基を表す。さらに、該Ａ1 の結合はオルト，メタ，パラのいずれでもよい。さらに、本発明において、上記の一般式（Ｉ），一般式（II）又は一般式（III） で表される有機化合物は、ＣＩＥ色度座標における青紫，紫青，青，緑青もしくは青緑の発光を呈する化合物であることが必要である。具体的には、
【００２６】
【化４】
0003828980.tif 000005
【００２７】
【化５】
0003828980.tif 000006
【００２８】
【化６】
0003828980.tif 000007
【００２９】
【化７】
0003828980.tif 000008
【００３０】
【化８】
0003828980.tif 000009
【００３１】
【化９】
0003828980.tif 000010
【００３２】
【化１０】
0003828980.tif 000011
【００３３】
【化１１】
0003828980.tif 000012
【００３４】
【化１２】
0003828980.tif 000013
【００３５】
【化１３】
0003828980.tif 000014
【００３６】
などである。他の有機化合物としては、
【００３７】
【化１４】
0003828980.tif 000015
【００３８】
なども挙げられる。また、特願平５−１７０３５４号明細書に記載されている上記青色発光成分の蛍光条件を満たす化合物としては、一般式（XI）
【００３９】
【化１５】
0003828980.tif 000016
【００４０】
［式中、Ｒ37〜Ｒ48は、それぞれ独立に水素原子又は炭素数１〜６のアルキル基を示す。但し、Ｒ37〜Ｒ48のうち少なくとも１つは炭素数１〜６のアルキル基である。また、Ｒ38とＲ39，Ｒ40とＲ41，Ｒ44とＲ45，Ｒ46とＲ47は、互いに結合して飽和もしくは不飽和の五員環又は六員環を形成してもよい。Ｘ及びＹはそれぞれ独立に置換又は無置換の炭素数６〜２０のアリール基を示す。ＸとＹは置換基と結合して置換もしくは無置換の飽和又は不飽和の五員環あるいは六員環を形成してもよい。ここで、置換基としては炭素数１〜６のアルキル基，炭素数１〜６のアルコキシ基，炭素数６〜１８のアリールオキシ基，フェニル基，アミノ基，シアノ基，ニトロ基，水酸基あるいはハロゲン原子を示す。これらの置換基は単一でも複数置換されていてもよい。］で表されるターフェニレン誘導体のスチリル化合物を挙げることができる。
【００４１】
ここで、一般式（XI）において、Ｒ37〜Ｒ48は、それぞれ独立に水素原子あるいはメチル基，エチル基，ｎ−プロピル基，イソプロピル基，ｎ−ブチル基，イソブチル基，ｓｅｃ−ブチル基，ｔ−ブチル基，イソペンチル基，ｔ−ペンチル基，ネオペンチル基，ｎ−ヘキシル基，イソヘキシル基などの炭素数１〜６のアルキル基を示す。但し、Ｒ37〜Ｒ48のうち少なくとも１つは炭素数１〜６のアルキル基であり、特にメチル基又はエチル基が好ましい。また、Ｒ38とＲ39，Ｒ40とＲ41，Ｒ44とＲ45，Ｒ46とＲ47は、互いに結合して飽和もしくは不飽和の五員環又は飽和もしくは不飽和の六員環を形成してもよい。飽和もしくは不飽和の五員環又は六員環を有するスチリル化合物の例としては、Ｒ38とＲ39，及びＲ46とＲ47が飽和五員環を形成する場合は、
【００４２】
【化１６】
0003828980.tif 000017
【００４３】
などが挙げられ、Ｒ46とＲ47で飽和六員環を形成する場合は、
【００４４】
【化１７】
0003828980.tif 000018
【００４５】
などが挙げられる。Ｘ及びＹは、それぞれ独立に置換または無置換のフェニル基，ナフチル基，ビフェニル基，ターフェニル基，アントラリル基，フェナントリル基，ピレニル基，ペリレニル基など炭素数６〜２０のアリール基を示す。ここで、置換基としては、例えばメチル基，エチル基，ｎ−プロピル基，イソプロピル基、ｎ−ブチル基、イソブチル基，ｓｅｃ−ブチル基，ｔ−ブチル基，イソペンチル基，ｔ−ペンチル基，ネオペンチル基，ｎ−ヘキシル基，イソヘキシル基などの炭素数１〜６のアルキル基，メトキシ基，エトキシ基，ｎ−プロポキシ基，イソプロポキシ基，ｎ−ブチルオキシ基，イソブチルオキシ基，ｓｅｃ−ブチルオキシ基，イソペンチルオキシ基，ｔ−ペンチルオキシ基，ｎ−ヘキシルオキシ基などの炭素数１〜６のアルコキシ基，フェノキシ基，ナフチルオキシ基など炭素数６〜１８のアリールオキシ基，フェニル基，アミノ基，シアノ基，ニトロ基，水酸基あるいはハロゲン原子が挙げられる。これらの置換基は単一でも複数置換されていてもよい。また、ＸとＹは置換基と結合して置換もしくは無置換の飽和又は不飽和の五員環あるいは飽和又は不飽和の六員環を形成してもよい。飽和もしくは不飽和の五員環又は六員環を有するスチリル化合物の例としては、ＸとＹが飽和五員環を形成する場合は、
【００４６】
【化１８】
0003828980.tif 000019
【００４７】
などが挙げられ、ＸとＹが飽和六員環形成する場合は、
【００４８】
【化１９】
0003828980.tif 000020
【００４９】
などが挙げられる。
【００５０】
上記一般式（XI）で表されるスチリル化合物は、種々の公知の方法によって製造することができる。具体的には、次の２つの方法が挙げられる。
方法１
一般式（ａ）
【００５１】
【化２０】
0003828980.tif 000021
【００５２】
［式中、Ｒは炭素数１〜４のアルキル基又はフェニル基を示し、Ｒ37〜Ｒ48は前記と同じである。］で表されるホスホン酸エステルと、一般式（ｂ）
【００５３】
【化２１】
0003828980.tif 000022
【００５４】
［式中、Ｘ，Ｙは前記と同じである。］で表されるカルボニル化合物を塩基存在下で縮合する方法（Witting 反応又はWitting-Horner反応）により合成することができる。
方法２
一般式（ｃ）
【００５５】
【化２２】
0003828980.tif 000023
【００５６】
［式中、Ｒ37〜Ｒ48は前記と同じである。］で表されるジアルデヒド化合物と一般式（ｄ）
【００５７】
【化２３】
0003828980.tif 000024
【００５８】
［式中、Ｒ，Ｘ，Ｙは前記と同じである。］で表されるホスホン酸エステルを塩基存在下で縮合する方法（Witting 反応又はWitting-Horner反応）により合成することができる。
【００５９】
この合成で用いる反応溶媒としては、炭化水素，アルコール類，エーテル類が好ましい。具体的には、メタノール；エタノール；イソプロパノール；ブタノール；２−メトキシエタノール；１，２−ジメトキシエタン；ビス（２−メトキシエチル）エーテル；ジオキサン；テトラヒドロフラン；トルエン；キシレン；ジメチルスルホキシド；Ｎ，Ｎ−ジメチルホルムアミド；Ｎ−メチルピロリドン；１，３−ジメチル−２−イミダゾリジノンなどが挙げられる。特に、テトラヒドロフラン，ジメチルスルホキシドが好適である。また、縮合剤としては、水酸化ナトリウム，水酸化カリウム，ナトリウムアミド，水素化ナトリウム，ｎ−ブチルリチウム，ナトリウムメチラート，カリウム−ｔ−ブトキシドなどが好ましく、特にｎ−ブチルリチウム，カリウム−ｔ−ブトキシドが好ましい。反応温度は、用いる反応原料の種類などにより異なり、一義的に定めることはできないが、通常は０℃〜約１００℃までの広範囲を指定できる。特に好ましくは０℃〜室温の範囲である。
【００６０】
以下に、本発明で用いられる上記スチリル化合物の具体例（１）〜（２６）を挙げるが、本発明はそれらに限定されるものではない。
【００６１】
【化２４】
0003828980.tif 000025
【００６２】
【化２５】
0003828980.tif 000026
【００６３】
【化２６】
0003828980.tif 000027
【００６４】
【化２７】
0003828980.tif 000028
【００６５】
【化２８】
0003828980.tif 000029
【００６６】
その他、下記構造式に示すようなアルミニウム錯体も青色発光成分として好ましい。
【００６７】
【化２９】
0003828980.tif 000030
【００６８】
［式中、Ｒ17〜Ｒ19は、各々独立に、水素原子，メチル基等のアルキル基，Ｒ20〜Ｒ22は各々独立に水素原子，ハロゲン原子，α−ハロアルキル基，α−ハロアルコキシ基，アミド基，カルボニル基，スルフォニル基，カルボニルオキシ基，オキシカルボニル基，アリル基等を示す。
また、Ｌ1 〜Ｌ5 は、各々独立に、水素原子，炭素数１〜１２の炭化水素基を示し、Ｌ1 とＬ2 ，Ｌ2 とＬ3 は互いに結合して芳香環を形成していてもよい。］等が挙げられる。
【００６９】
（ii）赤色発光成分（Ｒ）
赤色蛍光成分（Ｒ）としては、溶液状態でのピーク波長が好ましくは５８０〜７００ｎｍ、さらに好ましくは６００〜６４０ｎｍの有機化合物であればよく、特に制限はないが、例えば、ヨーロッパ公開特許第０２８１３８１号公報に記載されている赤色発進レーザー色素として用いられるジシアノメチレンピラン誘導体，ジシアノメチレンチオピラン誘導体，フルオレセイン誘導体，ペリレン誘導体などが挙げられる。具体的には、
【００７０】
【化３０】
0003828980.tif 000031
【００７１】
などが挙げられる。これらの有機化合物は、層を形成する有機化合物に対して、０．１〜１０モル％、好ましくは０．５〜５モル％の割合で含有させることが必要である。この０．１〜１０モル％というのは、濃度消光を生じないための濃度範囲である。
（iii）発光層の形成方法
青色発光成分（Ｂ）と赤色発光成分（Ｒ）とを含む発光層を形成する方法としては、青色発光成分（Ｂ）を含む発光層と赤色発光成分（Ｒ）を含む発光層とを積層する方法（図３（ａ））、二つの発光層を貼り合わせる方法（図３（ｂ））、および青色発光成分（Ｂ）を含む発光層に赤色発光成分（Ｒ）を少量（０．１〜１０重量％）添加する方法（図３（ｃ））等を挙げることができる。
なお、図３（ｂ）に示す貼り合わせる方法の場合は、光硬化性接着剤、熱硬化性接着剤または低融点金属を用いることが好ましい。
（iv）膜厚
有機発光層の膜厚は、通常、０．１〜２００ｎｍ、好ましくは０．１〜５０ｎｍ、さらに好ましくは１〜４０ｎｍである。
（ｖ）青色発光成分（Ｂ）と赤色発光成分（Ｒ）との輝度の比
以下、（（Ｂ）：（Ｒ））を２０：１〜１：１とする理由を説明する。
（Ｂ）と（Ｒ）の輝度比とピークの高さの比（≒面積比）が比例していると仮定する（仮定１）。
（Ｂ）の輝度が（１００−α）ｃｄ／ｍ2 ，（Ｒ）の輝度がαｃｄ／ｍ2 で、合計１００ｃｄ／ｍ2 の光源を色変換法とカラーフィルタとの組み合わせによって（Ｂ），（Ｇ），（Ｒ）のそれぞれの発光を取り出そうと考える。
その時、（Ｂ）の輝度はθB （１００−α）ｃｄ／ｍ2 ，（Ｇ）の輝度はθG （１００−α）ｃｄ／ｍ2 ，（Ｒ）の輝度はθR ｛（１００−α）／５＋α｝ｃｄ／ｍ2 となる。
ただし、（Ｂ）→（Ｇ）の変換効率は１００％，（Ｂ）→（Ｒ）の変換効率を２０％と仮定している（仮定２，３）。θB ，θG ，θR は各色のカラーフィルタの透過率である。
白色発光をする為には（Ｂ）：（Ｇ）：（Ｒ）の輝度比は１：７：２であることが経験的に知られている。
このうち（Ｂ）と（Ｇ）の輝度比はθB （１００−α）：θG （１００−α）＝θB ：θG であるから、カラーフィルタの特性のみで決定される（つまり光源の（Ｂ）と（Ｒ）の比にはよらない）。（Ｂ）は（Ｇ）に対して１／７の輝度があれば十分なので（Ｂ）と（Ｇ）のバランスはカラーフィルタの選択によって十分調整可能である。
要するにホワイトバランスを調整する為には（Ｇ）と（Ｒ）の比だけを考えれば良いことになる。
ここで、（Ｇ）と（Ｒ）の比が丁度７：２である時、αはどの位の輝度が必要かが問題となる。
【００７２】
【数１】
θG ×（１００−α）／７＝θR ×｛（１００−α）／５＋α｝／２
【００７３】
ここで（Ｇ）の発光がカラーフィルタによって減少する割合θG と（Ｒ）の発光がカラーフィルタによって減少する割合θR が同程度であるとすれば（仮定４）、α≒８となる。
すなわち、（Ｂ）→（Ｒ）の変換効率が２０％の時は、９２ｃｄ／ｍ2 の（Ｂ）発光に対し、８ｃｄ／ｍ2 以上の（Ｒ）発光が入っていれば（Ｂ）と（Ｒ）の比は７：２よりも（Ｒ）の方が大きくなるので、θR の選択が容易になる。（多少θR ＞θG でも構わなくなる。）
換言すると、現状（Ｂ）→（Ｒ）の変換効率は２０％程度なので、９２ｃｄ／ｍ2 の（Ｂ）発光に対し、８ｃｄ／ｍ2 以上の（Ｒ）発光が含まれている必要がある。
９２：８＝１１．５：１
そこで（Ｂ）と（Ｒ）の輝度比は２０：１以上にする必要がある。（これは（Ｂ）：（Ｒ）＝ｎ：１，０＜ｎ＜２０という意味である）
【００７４】
▲２▼正孔注入層
次に、正孔注入層は、必ずしも本発明に用いられる素子に必要なものではないが、発光性能の向上のために用いた方が好ましいものである。この正孔注入層は発光層への正孔注入を助ける層であって、正孔移動度が大きく、イオン化エネルギーが、通常５．５ｅＶ以下と小さい。このような正孔注入層としては、より低い電界で正孔を発光層に輸送する材料が好ましく、さらに正孔の移動度が、たとえば１０4 〜１０6 Ｖ／ｃｍの電界印加時に、少なくとも１０-6ｃｍ2 〜／Ｖ・ ｓｅｃであればなお好ましい。
このような正孔注入材料については、前記の好ましい性質を有するものであれば特に制限はなく、従来、光導伝材料において、正孔の電荷輸送材として慣用されているものや、ＥＬ素子の正孔注入層に使用される公知のものの中から任意のものを選択して用いることができる。
【００７５】
▲３▼電子注入層
一方電子注入層は、発光層への電子の注入を助ける層であって、電子移動度が大きく、また付着改善層は、この電子注入層の中で、特に陰極との付着が良い材料からなる層である。電子注入層に用いられる材料としては、たとえば８−ヒドロキシキノリンまたはその誘導体の金属錯体、あるいはオキサジアゾール誘導体が好ましく挙げられる。また、付着改善層に用いられる材料としては、特に８−ヒドロキシキノリンまたはその誘導体の金属錯体が好適である。
上記８−ヒドロキシキノリンまたはその誘導体の金属錯体の具体例としては、オキシン（一般に８−キノリノールまたは８−ヒドロキシキノリン）のキレートを含む金属キレートオキシノイド化合物が挙げられる。
【００７６】
▲４▼陽極
陽極としては、仕事関数の大きい（４ｅＶ以上）金属，合金，電気伝導性化合物またはこれらの混合物を電極物質とするものが好ましく用いられる。このような電極物質の具体例としては、Ａｕ等の金属、ＣｕＩ，ＩＴＯ，ＳｎＯ2 ，ＺｎＯ等の導電性透明材料が挙げられる。
陽極は、これらの電極物質を蒸着法やスパッタリング法等の方法で、薄膜を形成させることにより作製することができる。
このように発光層からの発光を陽極から取り出す場合、陽極の発光に対する透過率が１０％より大きくすることが好ましい。また、陽極のシート抵抗は、数百Ω／□以下が好ましい。陽極の膜厚は材料にもよるが、通常１０ｎｍ〜１μｍ、好ましくは１０〜２００ｎｍの範囲で選択される。
なお、本発明においては、陽極として用いる電極は、その形成位置から、基板電極または対向電極のいずれであってもよい。
【００７７】
▲５▼陰極
陰極としては、仕事関数の小さい（４ｅＶ以下）金属，合金，電気伝導性化合物およびこれらの混合物を電極物質とするものが用いられる．このような電極物質の具体例としては、ナトリウム、ナトリウム−カリウム合金、マグネシウム、リチウム、マグネシウム・銀合金、アルミニウム／酸化アルミニウム（Ａｌ2 Ｏ3 ）、アルミニウム・リチウム合金、インジウム、希土類金属などが挙げられる。
この陰極は、これらの電極物質を蒸着やスパッタリングなどの方法により、薄膜を形成させることにより、作製することができる。
また、陰極としてのシート抵抗は数百Ω／□以下が好ましく、膜厚は通常１０ｎｍ〜１μｍ、５０〜２００ｎｍの範囲が好ましい。なお、本発明に用いられるＥＬ素子においては、該陽極または陰極のいずれか一方が透明または半透明であることが、発光を透過するため、発光の取り出し効率がよいので好ましい。
なお、本発明においては、陰極として用いる電極は、その形成位置から、基板電極または対向電極のいずれであってもよい。
【００７８】
（２）基板
前記有機ＥＬ素子は、通常基板上に設置される。
本発明で用いられる基板としては、有機ＥＬ材料として普通に用いられているものを使うことができる。
【００７９】
具体的な材料としては、例えば、ガラス板、セラミック板、プラスチック板（ポリカーボネート、アクリル、塩化ビニル、ポリエチレンテレフタレート、ポリイミド、ポリエステル樹脂等）、金属板、および後述する絶縁層と同じ材料からなる板等を挙げることができる。
【００８０】
２．色変換部材
本発明に用いられる色変換部材とは、蛍光色素を透明媒質中に分散したものであり、本発明では青色の入射光を赤色または緑色に変える機能をもつものを意味する。
このような青色の発光部材の発光を、橙色から赤色発光にまたは緑色に変換する蛍光色素については、たとえば、４−ジシアノメチレン−２−メチル−６−（ｐ−ジメチルアミノスチルリン）−４Ｈ−ピラン（以下ＤＣＭ）等のシアニン系色素、１−エチル−２−（４−（ｐ−ジメチルアミノフェニル）−１，３−ブタジエニル）−ピリジウム−パーコラレイト（以下ピリジン１）等のピリジン系色素、ローダミンＢ，ローダミン６Ｇ等のキサンチン系色素、他にオキサジン系を挙げることができる。
さらに、各種染料（直接染料、酸性染料、塩基性染料、分散染料等）も蛍光性があれば可能である。また、前記蛍光色素を樹脂中にあらかじめ練りこんで顔料化したものでもよい。
【００８１】
これらの蛍光色素は、必要に応じて、単独または混合して用いてもよい。特に赤色への蛍光変換効率が低いので、上記色素を混合して用いて、発光から蛍光への変換効率を高めることもできる。
一方、樹脂は、透明な（可視光５０％以上）の材料が好ましい。たとえば、ポリメチルメタクリレート、ポリアクリレート、ポリカーボネート、ポリビニルアルコール、ポリビニルピロリドン、ヒドロキシエチルセルロース、カルボキシメチルセルロース等の透明樹脂（高分子）を挙げることができる。
なお、色変換部材を平面的に分離配置するために、フォトリソグラフィ法が適用できる透明な感光性樹脂も選ぶことができる。たとえば、アクリル酸系、メタクリル酸系、ポリケイ皮酸ビニル系、環ゴム系等の反応性ビニル基を有する光硬化型レジスト材料が挙げられる。また、印刷法を用いる場合には、透明な樹脂を用いた印刷インキ（メジウム）を選ぶことができる。たとえば、メラミン樹脂，フェノール樹脂，アルキド樹脂，エポキシ樹脂，ポリウレタン樹脂，ポリエステル樹脂，マレイン酸樹脂，ポリアミド樹脂のモノマー、オリゴマー、ポリマー、またポリメチルメタクリレート，ポリアクリレート，ポリカーボネート，ポリビニルアルコール，ポリビニルピロリドン，ヒドロキシエチルセルロース，カルボキシメチルセルロース等の透明樹脂を用いることができる。
【００８２】
色変換部材が主に蛍光色素からなる場合は、所望の色変換部材パターンのマスクを介して真空蒸着またはスパッタリング法で成膜され、一方、蛍光色素と樹脂からなる場合は、蛍光色素と上記樹脂およびレジストを混合、分離または可溶化させ、スピンコート、ロールコート、キャスト法等の方法で成膜し、フォトリソグラフィ法で所望の色変換部材パターンでパターニングしたり、スクリーン印刷等の方法で所望の色変換部材パターンでパターニングするのが一般的である。
色変換部材が蛍光色素または、蛍光色素および樹脂からなるものの膜厚は、有機ＥＬ素子の発光を十分に吸収し、蛍光を発生する機能を妨げるものでなければ制限はなく、通常蛍光色素により若干異なるが、１０ｎｍ〜１ｍｍ程度が適当である。
また、特に色変換部材が蛍光色素と樹脂からなるものは、蛍光色素の濃度が蛍光の濃度消光を起こすことなく、かつ、有機ＥＬ素子の発光を十分吸収できる範囲であればよい。蛍光色素の種類によるが、使用する樹脂に対して１〜１０-4ｍｏｌ／ｋｇの濃度が好適に用いられる。
【００８３】
３．カラーフィルタ
本発明に用いられるカラーフィルタとしては、たとえば、下記の色素のみまたは、色素をバインダー樹脂中に溶解または分散させた固体状態のものを挙げることができる。
【００８４】
赤色（Ｒ）色素：
ペリレン系顔料、レーキ顔料、アゾ系顔料、キナクリドン系顔料、アントラキノン系顔料、アントラセン系顔料、イソインドリン系顔料、イソインドリノン系顔料等の単品および少なくとも二種類以上の混合物
【００８５】
緑色（Ｇ）色素：
ハロゲン多置換フタロシアニン系顔料、ハロゲン多置換銅フタロシアニン系顔料、トリフェルメタン系塩基性染料、イソインドリン系顔料、イソインドリノン系顔料等の単品および少なくとも二種類以上の混合物
【００８６】
青色（Ｂ）色素：
銅フタロシアニン系顔料、インダンスロン系顔料、インドフェノール系顔料、シアニン系顔料、ジオキサジン系顔料等の単品および少なくとも二種類以上の混合物
【００８７】
一方、バインダー樹脂は、透明な（可視光５０％以上）材料が好ましい。たとえば、ポリメチルメタクリレート、ポリアクリレート、ポリカーボネート、ポリビニルアルコール、ポリビニルピロリドン、ヒドロキシエチルセルロース、カルボキシメチルセルロース等の透明樹脂（高分子）が挙げられる。
【００８８】
なお、カラーフィルタを平面的に分離配置するために、フォトリソグラフィー法が適用できる感光性樹脂も選ばれる。たとえば、アクリル酸系、メタクリル酸系、ポリケイ皮酸ビニル系、環ゴム系等の反応性ビニル基を有する光硬化型レジスト材料が挙げられる。また、印刷法を用いる場合には、透明な樹脂を用いた印刷インキ（メジウム）が選ばれる。たとえば、ポリ塩化ビニル樹脂、メラミン樹脂、フェノール樹脂、アルキド樹脂、エポキシ樹脂、ポリウレタン樹脂、ポリエステル樹脂、マレイン酸樹脂、ポリアミド樹脂のモノマー、オリゴマー、ポリマーまた、ポリメチルメタクリレート、ポリアクリレート、ポリカーボネート、ポリビニルアルコール、ポリビニルピロリドン、ヒドロキシエチルセルロース、カルボキシメチルセルロース等の透明樹脂を用いることができる。
【００８９】
カラーフィルタが主に色素からなる場合は、所望のカラーフィルタパターンのマスクを介して真空蒸着またはスパッタリング法で成膜され、一方、色素とバインダー樹脂からなる場合は、蛍光色素と上記樹脂およびレジストを混合、分散または可溶化させ、スピンコート、ロールコート、キャスト法等の方法で製膜し、フォトリソグラフィー法で所望のカラーフィルタパターンでパターニングしたり、印刷等の方法で所望のカラーフィルタのパターンでパターニングするのが一般的である。
【００９０】
それぞれのカラーフィルタの膜厚と透過率は、下記とすることが好ましい。
Ｒ：膜厚０．５〜５．０μｍ（透過率５０％以上／６１０ｎｍ），Ｇ：膜厚０．５〜５．０μｍ（透過率５０％以上／５４５ｎｍ），Ｂ：膜厚０．２〜５．０μｍ（透過率５０％以上／４６０ｎｍ）
【００９１】
また、特にカラーフィルタが色素とバインダー樹脂からなるものは、色素の濃度が、カラーフィルタが問題なくパターニングできて、かつ、有機ＥＬ素子の発光を十分透過できる範囲であればよい。色素の種類にもよるが、使用するバインダー樹脂を含めたカラーフィルタ膜中に色素が５〜５０重量％含まれる。
【００９２】
本発明にはブラックマトリックスを用いることができる。このブラックマトリックスとしては、たとえば、下記の金属および金属酸化物薄膜、並びに黒色色素を挙げることができる。
金属および金属酸化物薄膜の具体例としては、クロム（Ｃｒ）、ニッケル（Ｎｉ）、銅（Ｃｕ）等の金属およびその酸化物の薄膜を挙げることができる。
上記金属および金属酸化物の混合物としては、光学濃度３．０以上（膜厚１００〜３０００オングストローム）のものが好ましい。
【００９３】
黒色色素の具体例としては、カーボンブラック、チタンブラック、アニリンブラックまたはカラーフィルタの色素を混合して、黒色化したもの、またはカラーフィルタと同じように上記色素をバインダー樹脂中に溶解または分散させた固体状態のものを挙げることができる。
【００９４】
金属および金属酸化物薄膜は、スパッタリング法、蒸着法、ＣＶＤ法等により絶縁性基板全面か、マスキングの手法により少なくとも表示部全面に成膜後、フォトリソグラフィー法によりパターニングを行って、ブラックマトリックスのパターンを形成することができる。
【００９５】
黒色色素を用いた場合は、カラーフィルタの場合と同様にパターニングして、ブラックマトリックスを形成することができる。
【００９６】
【実施例】
以下、本発明を実施例によってさらに具体的に説明する。
▲１▼有機ＥＬ素子の作製
Ｉｎ−Ｓｎ−Ｏ系透明電極４３を形成した後のガラス基板５について、イソプロピルアルコール中での超音波洗浄を５分間行った後、ＵＶオゾン洗浄を３０分間行った。
洗浄後の透明電極付きガラス基板を真空蒸着装置の基板ホルダーに装着し、まず透明電極が形成されている側の面上に、前記透明電極を覆うようにして膜厚８０ｎｍの４，４’−ビス［Ｎ，Ｎ−ジ（３−メチルフェニル）アミノ］−４”−フェニル−トリフェニルアミン膜（以下「ＴＰＤ７４膜」と略記する。）を成膜した。このＴＰＤ７４膜は、第１正孔注入層として機能する。ＴＰＤ７４膜の成膜に続けて、このＴＰＤ７４膜上に膜厚２０ｎｍの４，４’−ビス［Ｎ−（１−ナフチル）−Ｎ−フェニルアミノ］ビフェニル膜（以下「ＮＰＤ膜」と略記する。）を成膜した。このＮＰＤ膜は、第２正孔注入層（正孔輸送層）として機能する。さらに、ＮＰＤ膜の成膜に続けて、このＮＰＤ膜上に４，４’−ビス［２，２−ジフェニルビニル］ビフェニル（以下「ＤＰＶＢｉ膜」と略記する。）とルモゲンＦレッド（ＢＡＳＦ社製）とを重量比９９：１になるように４０ｎｍ成膜した。この共蒸着膜は、発光層として機能する。そして、この発光層上に膜厚２０ｎｍのトリス（８−キノリノール）アルミニウム膜（以下「Ａｌｑ膜」と略記する。）を成膜した。このＡｌｑ膜は、電子注入層として機能する。
この発光層と電子注入層とは、有機層４２を形成する。
この後、上記Ａｌｑ膜まで成膜した透明電極付ガラス基板の下方（蒸着源側）に、開口を有するマスクを装着し、マグネシウム（Ｍｇ）と銀（Ａｇ）とを二元蒸着させて、膜厚２００ｎｍのＭｇ：Ａｇ合金膜を前記のＡｌｑ膜上の所定位置に成膜した。
このとき、Ｍｇの蒸着レートは２ｎｍ／秒とし、Ａｇの蒸着レートは０．１ｎｍ／秒とした。Ｍｇ：Ａｇ合金膜は、陰極４１として機能する。
▲２▼色変換部材（緑色変換膜）の作製
ガラス基板をスクリーン印刷機にセットし、０．０３ｍｏｌ／ｋｇのクマリン６と、バインダー樹脂としてポリ塩化ビニル樹脂（平均分子量２万）と、溶剤としてシクロヘキサノンに溶解したインキ（粘度８０００ｃｐｓ）とを、ガラス基板上に印刷し、８０℃でベークして２０μｍ膜厚の緑色変換膜（２Ｇ）を得た。▲３▼色変換部材（赤色変換膜）の作製
ガラス基板をスクリーン印刷機にセットし、０．０３ｍｏｌ／ｋｇの濃度のクマリン６と、４重量％のローダミン６Ｇと４重量％のローダミンＢをベンゾグアナミン樹脂中に練り込んだ蛍光顔料と、バインダー樹脂として塩化ビニル樹脂（平均重量分子量２万）をシクロヘキサンに溶解したインキ（粘度８０００ｃｐｓ）とをガラス基板上に印刷し、８０℃でベークして、２０μｍ膜厚の赤色変換膜（２Ｒ）を得た。
▲４▼青色フィルターの作製
ガラス基板上に３０重量％（対固形分）の２８重量％（対固形分）の銅フタロシアニン系顔料（Ｃ．Ｉ．ピグメントブルー１５：６）と２重量％（対固形分）のジオキサジン系顔料（Ｃ．Ｉ．ピグメントバイオレット２３）を分散したアクリレート系光硬化型レジスト（粘度１０ｃｐｓ）を、スピンコートし、８０℃でベーク後、マスクを介して高圧水銀灯を光源とする露光機にて、レジスト膜を３００ｍＪ／ｃｍ2 （３６５ｎｍ）で露光した。
次に、１重量％炭酸ナトリウム水溶液で２分間室温現像後、２００℃でベークして青色カラーフィルタのパターンを形成した。青色カラーフィルタ（３Ｂ）の膜厚さは２μｍであった。
▲５▼緑色フィルタの作製
ガラス基板上に２３重量％のハロゲン化銅フタロシアニン系顔料（Ｃ．Ｉ．ピグメントグリーン３６）と７重量％のアゾ系顔料（Ｃ．Ｉ．ピグメントイエロー８３）を分散したアクリレート系光硬化型レジスト（粘度１０ｃｐｓ）を、スピンコートし、８０℃でベーク後、マスクを介し、高圧水銀灯を光源とする露光機にて、レジスト膜を３００ｍＪ／ｃｍ2 （３６５ｎｍ）で露光した。
次に、１重量％炭酸ナトリウム水溶液で２分間室温現像後、２００℃でベークして緑色カラーフィルタを形成した。緑色カラーフィルタ（３Ｇ）の膜厚は２μｍであった。
▲６▼赤色フィルタの作製
ガラス基板上に２４重量％のアントラキノン系顔料（Ｃ．Ｉ．ピグメントレッド１７７）と６重量％のアゾ系顔料（Ｃ．Ｉ．ピグメントイエロー６）を分散したアクリレート系光硬化型レジスト（粘度１０ｃｐｓ）をスピンコートし、８０℃でベーク後、マスクを介し、高圧水銀灯を光源とする露光機にて、レジスト膜を３００ｍＪ／ｃｍ2 （３６５ｎｍ）で露光した。
次に、１重量％炭酸ナトリウム水溶液で２分室温現像後、２００℃でベークして赤色カラーフィルタを形成した。赤色カラーフィルタ（３Ｒ）の膜厚は２μｍであった。
▲７▼三原色の評価
▲１▼で作製した有機ＥＬ素子のガラス基板（有機ＥＬ素子を作製した方の裏面）上に図２に示すような配置で、各色の色変換膜および各色のカラーフィルタを配置し、重ね合わせた。重ね合わせる際、その間隙中にフッ化炭化水素溶液（住友スリーエム社製、商品名：フロリナート）を入れ密着性を高めた。
有機ＥＬ素子を１０Ｖで点灯させたところ、各画素の発光は以下の通りであった。この輝度比はホワイトバランスが良好であり好ましい。
輝度
青色    １０ｃｄ／ｍ2
緑色    ７２ｃｄ／ｍ2
赤色    ２０ｃｄ／ｍ2
すなわち、赤色輝度を大きくすることができた。
【００９７】
【発明の効果】
以上説明したように、本発明によって赤色変換効率を向上させ、高効率の三原色発光を可能とする表示素子を提供することができる。
【図面の簡単な説明】
【図１】本発明の表示素子の一実施形態を模式的に示す断面図である。
【図２】本発明の表示素子の一実施例を模式的に示す断面図である。
【図３】青色発光成分（素子）と赤色発光成分（素子）とからなる有機ＥＬ素子を模式的に示す断面図で（ａ）は積層した場合，（ｂ）は貼り合わせた場合、（ｃ）は添加、混合した場合をそれぞれ示す。
【図４】従来の表示素子を模式的に示す断面図である。
【符号の説明】
１  発光部材
２  色変換部材
３  カラーフィルタ
４  有機ＥＬ素子
５  ガラス基板
６  貼り合わせ部材
１１  青色発光成分（素子）（Ｂ）
１２  赤色発光成分（素子）（Ｒ）
１３  緑色発光成分（素子）（Ｇ）
４１  陰極
４２  有機層
４３  陽極
【図１】
0003828980.tif 000032
【図２】
0003828980.tif 000033
【図３】
0003828980.tif 000034
【図４】
0003828980.tif 000035